(57)【特許請求の範囲】
【請求項１】
ａ）＋１．５よりも大きい誘電異方性を有する１種または２種以上の化合物からなる液晶成分Ａの２０〜９０重量％；
ｂ）−１．５〜＋１．５の誘電異方性を有する１種または２種以上の化合物からなる液晶成分Ｂの１０〜８０重量％；
ｃ）−１．５よりも小さい誘電異方性を有する１種または２種以上の化合物からなる液晶成分Ｃの０〜２０重量％；および
ｄ）層厚さ（基板の隔たり）とカイラルネマティック液晶混合物のナチュラルピッチとの比が０．２〜１．３であるような量の光学活性成分Ｄ、
からなるネマティック液晶混合物であって、
上記混合物の成分Ａが少なくとも１種の式ＩＡで表わされる化合物を含有し、また上記混合物の成分Ｂが少なくとも１種の式ＩＢで表わされる化合物を含有することを特徴とする、前記ネマティック液晶混合物：
【化１】
0004873772.tif 000075
各式中、
Ｒ3 は、炭素原子２〜７個を有するアルケニル基であり、
Ｒ1 およびＲ2 は、それぞれ相互に独立して、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、および
ＬはＨまたはＦである。
【請求項２】
１種または２種以上の式ＩＡで表わされる化合物を、８〜３０％の割合で含有することを特徴とする、請求項１に記載の液晶混合物。
【請求項３】
成分Ａが、少なくとも１種の下記化合物を含有することを特徴とする、請求項１または２に記載の液晶混合物：
【化２】
0004873772.tif 000076
各式中、
Ｒは、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、
【化３】
0004873772.tif 000077
Ｌ1 〜  Ｌ6 は、それぞれ相互に独立して、ＨまたはＦであり、
Ｚ1 は、−ＣＯＯ−、−ＣＨ2 ＣＨ2 −または単結合であり、
Ｚ2 は、−ＣＨ2 ＣＨ2 −、−ＣＯＯ−、−Ｃ≡Ｃ−または単結合であり、
Ｑは、−ＣＦ2 −、−ＣＨＦ−、−ＯＣＦ2 −、−ＯＣＨＦ−または単結合であり、
Ｙは、ＦまたはＣｌであり、
ａは、１または２であり、および
ｂは、０または１である、
ただし、式ＩＩに関して、請求項１からの式ＩＡに従う化合物は、除外する。
【請求項４】
１種または２種以上の式Ｖで表わされるアルケニル化合物を含有することを特徴とする、請求項１〜３のいずれか一項に記載の液晶混合物：
【化４】
0004873772.tif 000078
式中、
Ｒ3 は、炭素原子２〜７個を有するアルケニル基であり、
Ｒ4 は、Ｒ1 について記載の意味の一つを有するか、またはｍが１である場合、Ｒ4 はまた、Ｑ−Ｙであることができ、
Ｑは、−ＣＦ2 −、−ＯＣＦ2 −、−ＣＨＦ−、−ＯＣＨＦ−または単結合であり、
Ｙは、ＦまたはＣｌであり、
ｍは、０または１であり、および
Ｌ1 およびＬ2 は、それぞれ相互に独立して、ＨまたはＦである。
【請求項５】
成分Ａが、１種または２種以上の下記式で表わされる化合物を含有することを特徴とする、請求項１〜４のいずれか一項に記載の液晶混合物：
【化５】
0004873772.tif 000079
各式中、Ｒは、式ＩＩについて記載の意味の一つを有し、およびＬ1 およびＬ2 は、それぞれ相互に独立して、ＨまたはＦであり、また式ＩＩｂで表わされる化合物の場合、Ｌ1 およびＬ2 がＨである場合には、Ｒはアルキル基またはアルコキシ基である。
【請求項６】
１種または２種以上の下記式で表わされる化合物を含有することを特徴とする、請求項１〜５のいずれか一項に記載の液晶混合物：
【化６】
0004873772.tif 000080
各式中、Ｒ1 およびＲ2 は、式ＩＢについて記載の意味を有し、およびＬは、ＨまたはＦである。
【請求項７】
アルケニル化合物を、２５〜９０％の割合で含有することを特徴とする、請求項１〜６のいずれか一項に記載の液晶混合物。
【請求項８】
１種または２種以上の式ＩＢで表わされる化合物を、６〜３５％の割合で含有することを特徴とする、請求項１〜７のいずれか一項に記載の液晶混合物。
【請求項９】
△ε≧＋１２の誘電異方性を有する化合物を、２０％よりも多い割合で含有することを特徴とする、請求項１〜８のいずれか一項に記載の液晶混合物。
【請求項１０】
−フレームと一緒にセルを形成している２枚の基板、
−セル中に含有されている正の誘電異方性を有するネマティック液晶混合物、
−上記基板の内側面上に配向膜を備えている電極層、
を備えており、
−上記基板の表面上の分子の長軸と基板表面との間のプレチルト角は０度〜３０度であり、および
−配向膜から配向膜までのセル内の液晶混合物のツィスト角は２２．５゜〜６００゜の数値を有し、
−請求項１〜９のいずれか一項に記載のネマティック液晶混合物
を含むＴＮ又はＳＴＮ液晶ディスプレイ。
【発明の詳細な説明】
【０００１】
【発明の属する技術分野】
本発明は、非常に短い切換え時間ならびに良好な急峻度および角度依存性を有するねじれネマティック（頭文字：ＴＮ）およびスーパーツィストネマティック（頭文字：ＳＴＮ）液晶ディスプレイに関する。本発明はまた、これらのディスプレイで使用される新規ネマティック液晶混合物に関する。
【０００２】
【従来の技術】
ＴＮディスプレイは、例えばM.Schadt および W.Helfrich による Appl.Phys.Lett.,18,127(1971) から公知である。ＳＴＮディスプレイは、例えば EP 0 131 216 B1;DE 34 23 993 A1;EP 0 098 070;M.Schadt および F.Leenhouts による 17th Freiburg conference on Liquid crystals (1987年4 月8 〜10日);K.Kawasaki等によるSID 87 Digest 391(20.6); M.Schadt および F.Leenhouts によるSID 87 Digest 372(20.1); K.katoh等による Japanese Journal of Applied Physics,Vol.26,No.11,L1784 〜L1786(1987); F.Leenhouts等による Appl.Phys.Lett.,50(21),1468(1987); H.A.van Sprang および H.G.Koopmanによる J.Appl.Phys.,62(5),1734(1987); T.J.Schefferおよび J.Nehringによる Appl.Phys.Lett.,45(10)1021(1984); M.Schadt および F.Leenhoutsによる Appl.Phys.Lett.,50(5)236(1987);および E.P.Raynes による Mol.Cryst.Liq.Cryst.Letters,Vol.4(1),1〜8 頁(1986)から知られている。
【０００３】
本明細書において、ＳＴＮの用語は、１６０゜と３６０゜との間に相当するツィスト角を有する比較的強力なねじれを有する表示素子の全部を包含し、このような表示素子には、例えば Water等の表示素子（C.W.Waters等によるProc.Soc.Inf.Disp.(New York)(1985)(3rd Intern.Display Conference,Kobe,Japan)) 、ＳＴＮ  ＬＣＤ類（DE-A-35 03 259) ；ＳＢＥ  ＬＣＤ類（T.J.Schefferおよび J.Nehringによる Appl.Phys.Lett.,45(1984),1021);ＯＭＩ  ＬＣＤ類（M.Schadtおよび F.Leenhoutsによる Appl.Phys.Lett.,50(1987),236); ＤＳＴ  ＬＣＤ類（EP-A 0 246 842) またはＢＷ  ＳＴＮ  ＬＣＤ類（K.Kawasaki等よる SID 87 Digest 391(20.6)) がある。
標準型ＴＮディスプレイに比較して、ＳＴＮディスプレイは、電気光学特性曲線の格別に良好な急峻度およびこれに伴う良好なコントラスト値の点で、またコントラストの格別に減少された角度依存性の点で、特に際立っている。非常に短い切換え時間を有する、特に低温において非常に短い切換え時間を有するＴＮおよびＳＴＮディスプレイは、特に重要である。
【０００４】
短い切換え時間を得るためには、従来、液晶混合物の回転粘度が通常、比較的高い蒸気圧を有するモノトロピック添加剤を使用して最適化されていた。しかしながら、達成された切換え時間はあらゆる用途に適するものではなかった。
ＴＮおよびＳＴＮディスプレイにおいて急峻な電気光学特性曲線を得るためには、液晶混合物は比較的大きいＫ3 ／Ｋ1 値および比較的小さい△ε／ε⊥値を有していなければならない。
コントラストを最適にし、また切換え時間を最適にすることに加えて、この種の混合物には、さらに重要な要件がある：
１．広いｄ／ｐウインドウ
２．高い長期間化学的安定性
３．大きい電気抵抗
４．しきい値電圧の小さい周波数依存性および温度依存性。
【０００５】
これらのパラメーターの達成された組み合わせは、特に高度時分割駆動において、しかし低度時分割駆動および中度時分割駆動ＳＴＮ（１／４００）においても、依然として適当なものにはほど遠いものである。これはかなりの場合に、種々の要件が材料パラメーターによって相反する方向で作用するという事実に帰因する。
従って、上記要件に適合する広い動作温度範囲、急峻な特性曲線、良好なコントラストの角度依存性および低いしきい値電圧を有すると同時に、非常に短い切換え時間を有するＴＮおよびＳＴＮディスプレイ、特に高解像性（high-resolution)ディスプレイ（ＸＧＡ）に対する多大の要求が継続して存在している。
【０００６】
【発明が解決しようとする課題】
本発明の課題は、前記欠点を小さい程度でのみ有するか、または全く有しておらず、同時に低いしきい値電圧および非常に良好な急峻度を有するＴＮおよびＳＴＮディスプレイを提供することにある。
本発明のもう一つの課題は、このような液晶ディスプレイで使用するための対応する液晶混合物を提供することにある。
【０００７】
【課題を解決するための手段】
ここに、式ＩＢで表わされる化合物と組合わせて、式ＩＡで表わされる化合物を含有するネマティック液晶混合物を使用することによって、この課題が解消されることが見出された：
【化７】
0004873772.tif 000002
【０００８】
各式中、
Ｒ1 およびＲ2 は、それぞれ相互に独立して、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、
Ｒ3 は、炭素原子２〜７個を有するアルケニル基であり、および
Ｌは、ＨまたはＦである。
【０００９】
本発明によるＴＮ又はＳＴＮディスプレイに、式ＩＡで表わされる化合物および式ＩＢで表わされる化合物を使用することによって、
＊低粘度
＊広いネマティック相範囲
＊急勾配の電気光学特性曲線、および
＊低いしきい値電圧、
が達成される。
式ＩＡで表わされる化合物および式ＩＢで表わされる化合物は特に、ＴＮ又はＳＴＮ混合物の急峻度を格別に高めると同時に、しきい値電圧を低下させる。
本発明による混合物は、下記の利点によりさらに際立っている：
−これらは、しきい値電圧および動作電圧の低い温度依存性を示す、
−これらは、低温でさえも、短い切換え時間を有する、
−これらは、低温において、ディスプレイに長期間保存時間をもたらす。
【００１０】
従って、本発明は、
−フレームと一緒にセルを形成している２枚の基板、
−セル中に含有されている正の誘電異方性を有するネマティック液晶混合物、
−上記基板の内側面上に配向膜を備えている電極層、
を備えており、
−上記基板の表面上の分子の長軸と基板表面との間のプレチルト角は０度〜３０度であり、および
−配向膜から配向膜までのセル内の液晶混合物のツィスト角は２２．５゜〜６００゜の数値を有し、
【００１１】
−そのネマティック液晶混合物が、
ａ）＋１．５よりも大きい誘電異方性を有する１種または２種以上の化合物からなる液晶成分Ａの２０〜９０重量％；
ｂ）−１．５〜＋１．５の誘電異方性を有する１種または２種以上の化合物からなる液晶成分Ｂの１０〜８０重量％；
ｃ）−１．５よりも小さい誘電異方性を有する１種または２種以上の化合物からなる液晶成分Ｃの０〜２０重量％；および
ｄ）任意の成分である、層厚さ（基板の隔たり）とカイラルネマティック液晶混合物のナチュラルピッチとの比が約０．２〜１．３であるような量の光学活性成分Ｄ、
からなる液晶ディスプレイであって、
上記混合物の成分Ａが式ＩＡで表わされる少なくとも１種の化合物を含有し、また上記混合物の成分Ｂが式ＩＢで表わされる少なくとも１種の化合物を含有する液晶ディスプレイに関する：
【００１２】
【化８】
0004873772.tif 000003
【００１３】
各式中、
Ｒ3 は、炭素原子２〜７個を有するアルケニル基であり、
Ｒ1 およびＲ2 は、それぞれ相互に独立して、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、および
Ｌは、ＨまたはＦである。
本発明はまた、ＳＴＮ又はＴＮディスプレイで、特に中度および低度の時分割特性を有するＳＴＮディスプレイで使用するための対応する液晶混合物に関する。
【００１４】
式ＩＡで表わされる特に好適な化合物は、下記式で表わされる化合物である：
【化９】
0004873772.tif 000004
式中、Ｒ3aは、Ｈ、ＣＨ3 、Ｃ2 Ｈ5 またはｎ−Ｃ3 Ｈ7 である。
式ＩＢで表わされる特に好適な化合物は、ＬがＦである化合物である。
【００１５】
成分Ａは、好ましくは、式ＩＡで表わされる化合物に加えて、１種または２種以上の式ＩＩおよび／または式ＩＩＩで表わされる化合物を含有する：
【化１０】
0004873772.tif 000005
【００１６】
各式中、
Ｒは、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、
【化１１】
0004873772.tif 000006
は、それぞれ相互に独立して、下記の基であり：
【化１２】
0004873772.tif 000007
【００１７】
Ｌ1 〜Ｌ6 は、それぞれ相互に独立して、ＨまたはＦであり、
Ｚ1 は、−ＣＯＯ−、−ＣＨ2 ＣＨ2 −または単結合であり、
Ｚ2 は、−ＣＨ2 ＣＨ2 −、−ＣＯＯ−、−Ｃ≡Ｃ−または単結合であり、
Ｑは、−ＣＦ2 −、−ＣＨＦ−、−ＯＣＦ2 −、−ＯＣＨＦ−または単結合であり、
Ｙは、ＦまたはＣｌであり、
ａは、１または２であり、および
ｂは、０または１である、
ただし、式ＩＩにかかわり、上記式ＩＡで表わされる化合物も排除される。
式ＩＩで表わされる好適化合物は、付属式ＩＩａ〜ＩＩｈに相当する：
【００１８】
【化１３】
0004873772.tif 000008
【００１９】
【化１４】
0004873772.tif 000009
【００２０】
各式中、Ｒ、Ｌ1 、Ｌ2 およびＬ3 は、上記の意味を有し、および式ＩＩｂにおいて、Ｌ1 およびＬ2 がＨである化合物の場合、Ｒは、アルキル基またはアルコキシ基である。
特に好ましい混合物は、１種または２種以上の下記付属式で表わされる化合物を含有する：
【化１５】
0004873772.tif 000010
【００２１】
【化１６】
0004873772.tif 000011
【００２２】
各式中、Ｒは、上記意味を有する。
式ＩＩｈにおいて、Ｌ2 がＨであり、およびＬ1 がＨまたはＦ、特にＦである化合物を含有する混合物はまた、好ましい。
特に好適な態様において、成分Ａは、式ＡＩ〜ＡＩＶで表わされる化合物を、さらに含有する：
【化１７】
0004873772.tif 000012
【００２３】
各式中、
Ｒは、炭素原子１〜１２個を有するアルキル基、アルコキシ基またはアルケニル基であり、この基中に存在する１個のＣＨ2 基または隣接していない２個のＣＨ2 基はまた、酸素原子が相互に直接に結合しないものとして、−Ｏ−、−ＣＨ＝ＣＨ−、−ＣＯ−、−ＯＣＯ−または−ＣＯＯ−により置き換えられていてもよく、
【化１８】
0004873772.tif 000013
およびＱは、それぞれ相互に独立して、下記の基であり：
【化１９】
0004873772.tif 000014
【００２４】
Ｚ3 は、−ＣＨ2 ＣＨ2 −、−ＣＯ−Ｏ−、−Ｏ−ＣＯ−または単結合であるか、もしくは下記基である：
【化２０】
0004873772.tif 000015
好ましくは、本発明による混合物は、化合物ＡＩＶ１〜ＡＩＶ４からなる群から選択される、１種または２種以上の高透明点を有する極性化合物を含有する：
【００２５】
【化２１】
0004873772.tif 000016
【００２６】
式ＡＩＶ１〜ＡＩＶ４で表わされる化合物において、その１，４−フェニレン環はまた、１個または２個のフッ素原子によりラテラルに置換されていてもよい。この種の好適化合物は、式ＡＩＶ１−１、式ＡＩＶ１−２および式ＡＩＶ１−３で表わされる化合物である：
【化２２】
0004873772.tif 000017
【００２７】
式ＡＩＶ１〜ＡＩＶ４で表わされる化合物を含有する本発明による混合物において、これらの化合物の割合は、好ましくは約２〜２５％である。
式ＩＩＩで表わされる好適化合物は、付属式ＩＩＩａ〜ＩＩＩｖに相当する：
【化２３】
0004873772.tif 000018
【００２８】
【化２４】
0004873772.tif 000019
【００２９】
【化２５】
0004873772.tif 000020
【００３０】
【化２６】
0004873772.tif 000021
【００３１】
各式中、Ｒは、上記意味を有し、およびＬ3 およびＬ4 は、相互に独立して、ＨまたはＦである。
式ＩＩＩａ〜ＩＩＩｖで表わされる化合物の中で、特に好適な化合物は、Ｌ4 がＦである化合物、およびＬ3 およびＬ4 がＦである化合物である。
好適混合物は、１種または２種以上の式ＩＡおよび式ＩＢで表わされる化合物ばかりでなく、また１種、２種、３種または４種以上の式ＩＩａ、式ＩＩｂ、式ＩＩｃ、式ＩＩｆ、式ＩＩＩｂ、式ＩＩＩｄ、式ＩＩＩｆ、式ＩＩＩｈ、式ＩＩＩｉ、式ＩＩＩｍ、式ＩＩＩｓ、式ＩＩＩｔまたは式ＩＩＩｕで表わされる化合物、好ましくは１種または２種以上の式ＩＩＩｂ、式ＩＩＩｄ、式ＩＩＩｈ、式ＩＩＩｔまたは式ＩＩＩｕで表わされる化合物および１〜４種の式ＩＡおよび式ＩＢで表わされる化合物および１〜３種の式ＩＩａ、式ＩＩｂおよび／または式ＩＩｃで表わされる化合物を含有する。
【００３２】
式ＩＩおよび式ＩＩＩにかかわる付属式で表わされる、上記および後記の好適化合物において、Ｒは好ましくは、別段の記載がないかぎり、炭素原子１〜１２個を有する、特に炭素原子１〜７個を有する直鎖状のアルキル、アルケニルまたはアルコキシ、特にアルキルである。
好適混合物はまた、１種または２種以上の付属式ＩＩＩｂ１で表わされる化合物を含有する：
【化２７】
0004873772.tif 000022
式中、Ｒ3 は、式ＩＡについて記載の意味を有する。
【００３３】
式ＩＩＩｂ１で表わされる化合物中に存在するＲ3 は、特に好ましくはビニル、１Ｅ−プロペニル、１Ｅ−ブテニル、３Ｅ−ブテニル、３Ｅ−ペンテニル、特にビニルである。
各化合物、例えば式ＩＩおよび式ＩＩＩ、ならびにそれらの付属式で表わされる化合物、もしくは本発明によるＳＴＮディスプレイに使用することができる別種の化合物は、公知であるか、またはこれらの化合物は、公知化合物にかかわる方法と同様の方法で製造することができる。
好適液晶混合物は、１種または２種以上の成分Ａの化合物を、好ましくは１５％〜７５％、特に好ましくは２０％〜６５％の割合で含有する。これらの化合物は、△ε≧＋３、特に△ε≧＋８、特に好ましくは△ε≧＋１２の誘電異方性を有する。
好適液晶混合物は、１種または２種以上の成分Ｂの化合物を、好ましくは１０〜６５％の割合で含有する。このグループＢの化合物は、それらの低い回転粘度値γ1 を有する点で際立っている。
【００３４】
成分Ｂは、好ましくは、式ＩＶ１〜ＩＶ９で表わされる化合物からなる群から選択される１種または２種以上の化合物を含有する：
【化２８】
0004873772.tif 000023
【００３５】
【化２９】
0004873772.tif 000024
【００３６】
各式中、Ｒ1 およびＲ2 は、式ＩＢについて記載の意味を有する。
成分Ｂは、式ＩＶ１０〜ＩＶ２４で表わされる化合物からなる群から選択される１種または２種以上の化合物を包含する：
【化３０】
0004873772.tif 000025
【００３７】
【化３１】
0004873772.tif 000026
【００３８】
【化３２】
0004873772.tif 000027
各式中、Ｒ1 およびＲ2 は、上記の意味を有し、およびＩＶ１０〜ＩＶ１９、ＩＶ２３およびＩＶ２４中に存在する１，４−フェニレン基はまた、それぞれ相互に独立して、置換基として１個または２個以上のフッ素を有することができる。
【００３９】
成分Ｂは好ましくは、式ＩＶ２５〜ＩＶ３１で表わされる化合物からなる群から選択される１種または２種以上の化合物を包含する：
【化３３】
0004873772.tif 000028
【００４０】
【化３４】
0004873772.tif 000029
【００４１】
各式中、Ｒ1 およびＲ2 は、上記意味を有し、およびＬは、ＦまたはＨである。化合物ＩＶ２５〜ＩＶ３１中に存在する１，４−フェニレン基はまた、それぞれ相互に独立して、置換基として１個または２個以上のフッ素を有することができる。
特に好適な化合物は、式ＩＶ２５〜ＩＶ３１において、Ｒ1 がアルキル基であり、およびＲ2 がアルキル基またはアルコキシ基、特にアルコキシ基である（これらの基はそれぞれ、炭素原子１〜７個を有する）化合物である。式ＩＶ２５および式ＩＶ３１において、ＬがＦである化合物はまた、好適である。
式ＩＶ１〜ＩＶ３０で表わされる化合物中に存在するＲ1 およびＲ2 は、特に好ましくは、炭素原子１〜１２個を有する直鎖状アルキル基またはアルコキシ基である。
【００４２】
成分Ｂは、任意に、式ＶＩおよび式ＶＩＩで表わされる化合物からなる群から選択される１種または２種以上の化合物を含有することができる：
【化３５】
0004873772.tif 000030
各式中、Ｃr Ｈ2r+1は、直鎖状アルキル基であり、およびｒは、１〜９の整数である。
【００４３】
特に好適な態様において、混合物は、１種または２種以上の式Ｖで表わされるアルケニル化合物を含有する：
【化３６】
0004873772.tif 000031
式中、
Ｒ3 は、炭素原子２〜７個を有するアルケニル基であり、
Ｒ4 は、Ｒ1 について記載の意味の一つを有するか、またはｍが１である場合、Ｒ4 はまた、Ｑ−Ｙであることができ、
Ｑは、−ＣＦ2 −、−ＯＣＦ2 −、−ＣＦＨ−、−ＯＣＦＨ−または単結合であり、
Ｙは、ＦまたはＣｌであり、
ｍは、０または１であり、および
Ｌ1 およびＬ2 は、それぞれ相互に独立して、ＨまたはＦである。
【００４４】
式Ｖは、下記化合物を包含する：
【化３７】
0004873772.tif 000032
【００４５】
各式中、Ｒ3 、Ｌ1 、Ｌ2 、ＱおよびＹは、上記意味を有し、およびＲ4 は、Ｒ1 について記載の意味の一つを有する。
少なくとも１種の式Ｖ−１および／または式Ｖ−３で表わされる化合物、特に好ましくは、少なくとも１種の式Ｖ−１および式Ｖ−３で表わされる化合物をそれぞれ含有する、本発明によるＴＮおよびＳＴＮディスプレイは、特に好ましい。
式Ｖ−１、式Ｖ−２および式Ｖ−３において、Ｒ3 は、特に好ましくは、炭素原子２〜７個を有する１Ｅ−アルケニルまたは３Ｅ−アルケニルである。
式Ｖ−１で表わされる好適化合物は、Ｒ4 が炭素原子２〜７個を有するアルケニルである化合物である。下記式で表わされる化合物は、特に好適である：
【００４６】
【化３８】
0004873772.tif 000033
【００４７】
各式中、Ｒ3aおよびＲ4aは、それぞれ相互に独立して、Ｈ、ＣＨ3 、Ｃ2 Ｈ5 またはｎ−Ｃ3 Ｈ7 であり、およびａｌｋｙｌは、炭素原子１〜７個を有するアルキル基である。
液晶混合物が、少なくとも１種の式Ｖ−１ａおよび／または式Ｖ−１ｃにおいて、Ｒ3aおよびＲ4aがそれぞれ、同一の意味を有する化合物を含有する、本発明によるＴＮおよびＳＴＮディスプレイ、および液晶混合物が、少なくとも１種の式Ｖ−１ｅで表わされる化合物を含有するディスプレイは、特に好ましい。
もう一つの態様において、ＴＮおよびＳＴＮディスプレイは、１種または２種以上の式Ｖ−２で表わされる化合物を含有する。
式Ｖ−２で表わされる特に好適な化合物は、Ｌ1 およびＬ2 がＨである化合物、およびＲ4 が炭素原子１〜８個、特に１個、２個または３個を有するアルキルであり、またＲ3 が炭素原子２〜７個、特に２個、３個または４個を有する１Ｅ−アルケニルまたは３Ｅ−アルケニルである化合物である。
【００４８】
式Ｖ２で表わされる最も特に好適な化合物は、下記式で表わされる化合物、特にＲ3aがＨである化合物である：
【化３９】
0004873772.tif 000034
各式中、Ｒ3a、Ｒ4aおよびａｌｋｙｌは、上記の意味を有する。
式Ｖ−３で表わされる特に好適な化合物は、Ｌ1 および／またはＬ2 がＦであり、およびＱ−ＹがＦまたはＯＣＦ3 である化合物である。式Ｉ−３において、Ｒ3 が炭素原子２〜７個、特に２個、３個または４個を有する１Ｅ−アルケニルまたは３Ｅ−アルケニルである化合物はまた、好適である。
【００４９】
−１．５〜＋１．５の誘電異方性を有する式Ｖ−１および式Ｖ−２で表わされる化合物は、上記定義のとおりの成分Ｂに分類される。＋１．５よりも大きい誘電異方性を有する式Ｖ−２および式Ｖ−３で表わされる極性化合物は、上記定義のとおりの成分Ａに分類される。
本発明による液晶混合物に式Ｖで表わされる化合物を使用すると、特に低い回転粘度値が得られ、また特に低温において、迅速な切換え時間および大きい急峻度を有するＴＮおよびＳＴＮディスプレイが得られる。
もう一つの好適態様において、本発明による液晶混合物は、成分Ａ、Ｂ、ＣおよびＤばかりでなく、また式ＶＩＩＩおよび式ＩＸで表わされる化合物からなる群から選択される１種または２種以上の化合物を含有する：
【００５０】
【化４０】
0004873772.tif 000035
各式中、Ｒ1 およびＲ2 は、上記意味を有する。
式Ｘ〜ＸＩＶで表わされる化合物からなる群から選択される少なくとも１種の成分を含有する液晶混合物はまた、好ましい：
【００５１】
【化４１】
0004873772.tif 000036
【００５２】
各式中、Ｈａｌは、ＦまたはＣｌであり、およびＬは、ＨまたはＦであり、またＲは、上記意味を有し、特にＲは、炭素原子１〜１２個を有するアルキルである。
液晶混合物は、任意に、光学活性成分Ｄを、カイラルネマティック液晶混合物のナチュラルピッチと層厚さ（基板の隔たり）との比が、０．２よりも大であるような量で含有することができる。この成分にかかわり、当業者は、彼等の自由になる多くのカイラルドープ剤を有しており、これらの数種は市販されており、例えば Merck KGaA,Darmstadt からのＳ−８１１、およびＣＢ１５(BDH,Poole, 英国) がある。このドープ剤の選択には、それ自体に制限はない。
成分Ｄの化合物の割合は、好ましくは０〜１０％、特に０〜５％、特に好ましくは０〜３％である。
特に好適な態様において、本発明による混合物は、式ＩＢで表わされる化合物に加えて、液晶トラン化合物を、約２〜６５％、特に５〜３５％の割合で含有する。これにより、より薄い層厚さの使用が可能になり、格別に短い切換え時間を得ることができる。トラン化合物は、好ましくは式Ｔ１および式Ｔ２で表わされる化合物からなるグループＴから選択される：
【００５３】
【化４２】
0004873772.tif 000037
【００５４】
各式中、
【化４３】
0004873772.tif 000038
【００５５】
ｄは、０または１であり、
Ｌ1 〜Ｌ7 は、それぞれ相互に独立して、ＨまたはＦであり、
Ｑは、−ＣＦ2 −、−ＣＨＦ−、−ＯＣＦ2 −、−ＯＣＨＦ−または単結合であり、
Ｙは、ＦまたはＣｌであり、
Ｚ4 は、−ＣＯ−Ｏ−、−ＣＨ2 ＣＨ2 −または単結合であり、および
Ｒ1 およびＲ2 は、上記意味を有する。
式Ｔ１で表わされる好適化合物は、付属式Ｔ１ａおよびＴ１ｂに相当する：
【００５６】
【化４４】
0004873772.tif 000039
各式中、Ｌ1 〜Ｌ4 は、ＨまたはＦであり、およびＱ−Ｙは、Ｆ、ＣｌまたはＯＣＦ3 、特にＦまたはＯＣＦ3 である。
式Ｔ２で表わされる好適化合物は、付属式Ｔ２ａ〜Ｔ２ｇに相当する：
【００５７】
【化４５】
0004873772.tif 000040
【００５８】
【化４６】
0004873772.tif 000041
各式中、Ｒ1 、Ｒ2 およびＺ4 は、上記意味を有し、およびＬ1 〜Ｌ6 は、ＨまたはＦである。
【００５９】
式Ｔ２ｅで表わされる特に好適な化合物は、基Ｌ1 〜Ｌ6 のうちの１個、２個または３個がＦであり、他がＨである化合物であるが、ただしＬ1 とＬ2 またはＬ3 とＬ4 またはＬ5 とＬ6 とは、同時にＦではない。
グループＴからの化合物の割合は、好ましくは２〜６５％、特に５〜３５％である。
本発明による混合物は、任意に、１種または２種以上の＜−２の誘電異方性を有する化合物（成分Ｃ）を、２０％までの割合で含有することができる。
混合物が、成分Ｄの化合物を含有する場合、これらは好ましくは、構造要素２，３−ジフルオロ−１，４−フェニレンを有する、１種または２種以上の化合物、例えば DE-A-38 07 801 、同 38 07 861、同 38 07 863、同 38 07 864または同 38 07 908に記載の化合物である。国際特許出願 PCT/DE 88/00133に記載の上記構造要素を有するトラン化合物、特に上記式Ｔ２およびそれらの好適付属式で表わされるトラン化合物は特に好適である。
【００６０】
成分Ｃの別種の公知化合物は、例えば DE-A-32 31 707 および DE-A-34 07 013 に記載の下記構造要素を有する２，３−ジシアノハイドロキノン化合物またはシクロヘキサン誘導体である：
【化４７】
0004873772.tif 000042
好ましくは、本発明による液晶ディスプレイは、成分Ｄのいかなる化合物も含有していない。
本発明による液晶混合物は好ましくは、式Ｂ１Ｉ〜Ｂ１ＩＶで表わされる化合物からなるグループＢ１から選択される１種または２種以上の化合物：
【００６１】
【化４８】
0004873772.tif 000043
（各式中、Ｒ1 、Ｒ2 およびＺ4 は、上記の意味を有し、および
【化４９】
0004873772.tif 000044
である）、
【００６２】
および／または式Ｂ２Ｉ〜Ｂ２ＩＩＩで表わされる化合物からなるグループＢ２から選択される少なくとも１種の化合物：
【化５０】
0004873772.tif 000045
【００６３】
（各式中、
Ｒは、上記意味を有し、
Ｚ5 は、−ＣＨ2 ＣＨ2 −、−ＣＯ−Ｏ−または単結合であり、
Ｑ1 は、下記基であり：
【化５１】
0004873772.tif 000046
ａｌｋｙｌは、炭素原子１〜９個を有するアルキル基であり、
Ｘは、ＣＮまたはＦであり、および
Ｌは、ＨまたはＦである）、
および／または式Ｂ３Ｉ〜Ｂ３ＩＩＩで表わされる化合物からなるグループＢ３から選択される少なくとも１種の化合物：
【００６４】
【化５２】
0004873772.tif 000047
（各式中、
Ｒ1 およびＲ2 は、相互に独立して、上記意味を有し、
Ｙは、ＦまたはＣｌであり、および
【化５３】
0004873772.tif 000048
である）、
を含有する。
【００６５】
グループＢ１からの化合物の割合は、好ましくは１０〜５０％、特に１５〜４０％である。式Ｂ１ＩＩＩおよび式Ｂ１ＩＶで表わされる化合物は好適である。
グループＢ１の特に好適な化合物は、下記成分式を有する化合物である：
【化５４】
0004873772.tif 000049
【００６６】
各式中、
Ｒ1aは、ＣＨ3 −（ＣＨ2 ）P −、ＣＨ3 −（ＣＨ2 ）P −Ｏ−、ＣＨ3 −（ＣＨ2 ）P −Ｏ−ＣＨ2 −、トランス−Ｈ−（ＣＨ2 ）q −ＣＨ＝ＣＨ−（ＣＨ2 ＣＨ2 ）S −ＣＨ2 Ｏ−またはトランス−Ｈ−（ＣＨ2 ）q −ＣＨ＝ＣＨ−（ＣＨ2 ＣＨ2 ）S −であり、
Ｒ2aは、ＣＨ3 −（ＣＨ2 ）P −であり、
ｐは、１、２、３または４であり、
ｑは、０、１、２または３であり、および
ｓは、０または１である。
【００６７】
上記成分式Ｂ１ＩＩＩａおよびＢ１ＩＩＩｂで表わされる化合物の割合は、式ＩＢ１で表わされる化合物と一緒になって、好ましくは約５〜４５％、特に好ましくは約１０〜１５％である。
上記成分式Ｂ１ＩＶａで表わされる化合物または式Ｂ１ＩＶで表わされる化合物の割合は、好ましくは約５〜４０％、特に好ましくは約１０〜３５％である。
特に好適な態様において、混合物は、式Ｂ１ＩＩＩで表わされる化合物および式Ｂ１ＩＶで表わされる化合物を同時に、式ＩＢ１で表わされる化合物とともに含有し、グループＢ１の成分の総割合は、維持される。
式Ｂ１Ｉおよび／まは式Ｂ１ＩＩＩで表わされる化合物が存在する場合、Ｒ1 およびＲ2 はそれぞれ好ましくは、相互に独立して、炭素原子１〜７個を有するｎ−アルキルまたは炭素原子３〜７個を有する（トランス）−ｎ−アルケニルである。Ｚは、好ましくは単結合である。
【００６８】
式Ｂ１ＩＶにおいて、
【化５５】
0004873772.tif 000050
であり、またＲ1 およびＲ2 が上記意味の一つを有し、特に好ましくは炭素原子１〜７個を有するｎ−アルキルである、１種または２種以上の化合物を含有する本発明による混合物はまた、好ましい。
各場合、グループＢ１の成分の総割合を、維持する。
グループＢ２の化合物の割合は、好ましくは約５〜４５％、特に５〜２０％である。Ｂ２Ｉ〜Ｂ２ＩＩＩにかかわる割合（好適範囲）は、下記のとおりである：
Ｂ２Ｉ：                  約５〜３０％、好ましくは約５〜１５％、
Ｂ２ＩＩとＢ２ＩＩＩ
との合計：                約５〜２５％、好ましくは約１０〜２０％。
【００６９】
グループＢ２の好適化合物を下記に挙げる：
【化５６】
0004873772.tif 000051
【００７０】
【化５７】
0004873772.tif 000052
【００７１】
各式中、Ｒ1 、Ｒ2 、ＬおよびＺ5 は、上記意味を有する。
これらの化合物において、Ｒ1 は好ましくは、炭素原子１〜７個を有するｎ−アルキルまたは炭素原子３〜７個を有する（トランス）−ｎ−アルケニルであり、Ｚ5 は、好ましくは単結合であり、Ｒ2 は好ましくは、Ｒにかかわる上記好適意味を有し、もしくはＲ2 は、フッ素であり、Ｌは好ましくは、フッ素である。
好ましくは、本発明による混合物は、Ｂ２Ｉｃ、Ｂ２ＩＩａおよびＢ２ＩＩＩａからなる群から選択される１種または２種以上の化合物を、約５〜３５％の総割合で含有する。
特に好適な態様において、本発明による上記混合物は、Ｂ２Ｉｃ、Ｂ２ＩＩａ、Ｂ２ＩＩＩａ（Ｌ＝Ｆ）ばかりでなく、また末端にフッ素を有する化合物、例えば下記群から選択される化合物：
【００７２】
【化５８】
0004873772.tif 000053
および／または下記群から選択される極性ヘテロ環状化合物：
【００７３】
【化５９】
0004873772.tif 000054
【００７４】
（上記各式中、Ｒ1 は好ましくは、炭素原子１〜７個を有するｎ−アルキルまたは炭素原子３〜７個を有する（トランス）−ｎ−アルケニルであり、ｇは、１または２であり、ｈは、０または１であり、Ｘ0 は、Ｆ、Ｃｌ、ＣＦ3 、−ＯＣＦ3 または−ＯＣＨＦ2 であり、およびＬは、ＨまたはＦである）
を含有する。
末端にフッ素を有する化合物全部の総割合は、好ましくは約５〜６５％、特に約１５〜４０％である。
グループＢ３からの化合物の割合は、好ましくは約５〜３０％、特に好ましくは約１０〜２０％である。Ｒ1 は好ましくは、炭素原子１〜９個を有するｎ−アルキルまたはｎ−アルコキシである。
【００７５】
しかしながら、別様に、アルケニル基またはアルケニルオキシ基を含有する同族化合物を使用することもできる。式Ｂ３Ｉで表わされる化合物は好適である。
Ｒ、Ｒ1 、Ｒ2 、Ｒ3 およびＲ4 の意味における、「アルケニル」の用語は、Ｒ、Ｒ1 およびＲ2 の場合に炭素原子２〜１２個を有する、またＲ3 およびＲ4 の場合に炭素原子２〜７個を有する、直鎖状および分枝鎖状のアルケニル基、特に直鎖状基を包含する。特に好ましいアルケニル基は、Ｃ2 〜Ｃ7 −１Ｅ−アルケニル、Ｃ4 〜Ｃ7 −３Ｅ−アルケニル、Ｃ5 〜Ｃ7 −４−アルケニル、Ｃ6 〜Ｃ7 −５−アルケニルおよびＣ7 −６−アルケニル、特にＣ2 〜Ｃ7 −１Ｅ−アルケニル、Ｃ4 〜Ｃ7 −３Ｅ−アルケニルおよびＣ5 〜Ｃ7 −４−アルケニルである。
【００７６】
好適アルケニルの例には、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどがある。５個までの炭素原子を有する基は一般に好適である。
もう一つの好適態様において、本発明による液晶媒体は、３種、４種、５種または６種の式ＩＡおよび式ＩＢで表わされる化合物を含有する；これらの化合物の割合は一般に、全体としての混合物に基づき、１０〜６５重量％、好ましくは１５〜５０重量％である。
もう一つの好適態様において、混合物は、下記成分を含有する：
−式ＩＢにおいて、ＬがＦである、１種または２種以上の化合物、
−１種または２種以上の式ＩＡ−１で表わされる化合物、特にＲ3aがＨまたはＣＨ3 、特に好ましくはＣＨ3 である化合物：
【００７７】
【化６０】
0004873772.tif 000055
−１種または２種以上の式ＩＡ−２で表わされる化合物、特にＲ3aがＨまたはＣＨ3 、最も特に好ましくはＨである化合物：
【化６１】
0004873772.tif 000056
【００７８】
−１種または２種以上の下記式で表わされる化合物：
【化６２】
0004873772.tif 000057
各式中、Ｒ1 、Ｒ2 およびＬは、成分Ｂの化合物にかかわり記載されている好適意味を有する。液晶混合物中のこれらの化合物の割合は、好ましくは０〜４５％、特に５〜３０％である；
【００７９】
−式ＩＩＩｂ、式ＩＩＩｄ、式ＩＩＩｆ、式ＩＩＩｈ、式ＩＩＩｉ、式ＩＩＩｍ、式ＩＩＩｓ、式ＩＩＩｔおよび式ＩＩＩｕで表わされる化合物から選択される１種または２種以上、特に１種、２種、３種または４種の化合物；
−式ＩＩｂ１、式ＩＩｂ２、式ＩＩｃ１および式ＩＩｃ２で表わされる化合物から選択される少なくとも２種の化合物。液晶混合物中のこれらの化合物の割合は、好ましくは０〜６０％、特に１０〜４５％である；
−少なくとも１種の式Ｖ−１、式Ｖ−２および／または式Ｖ−３で表わされる化合物、特に好ましくはそれぞれ少なくとも１種、特に２〜６種の下記式から選択される化合物：
【００８０】
【化６３】
0004873772.tif 000058
【００８１】
各式中、Ｒ3aおよびＲ3bは、それぞれ相互に独立して、Ｈ、ＣＨ3 、Ｃ2 Ｈ5 またはｎ−Ｃ3 Ｈ7 であり、特にＲ3aはＨであり、およびａｌｋｙｌは、炭素原子１〜７個を有するアルキル基である；
−１種または２種以上の式ＩＡで表わされる化合物を、８〜３０％、特に１０〜２５％；
−１種または２種以上の式ＩＢで表わされる化合物を、６〜３５％、特に８〜３０％。
もう一つの特に好適な態様は、下記液晶混合物に関する：
−全部で２〜６種の式ＩＡおよび式ＩＢで表わされる化合物を含有する（全混合物中のこれらの化合物の割合は、１５〜６５％、特に２０〜５５％である）、−アルケニル化合物、特に式ＩＢおよび式Ｖで表わされる化合物を、少なくとも２０％、特に２５〜９０％、特に好ましくは３２〜８０％の割合で含有する、−△ε≧＋１２の誘電異方性を有する化合物を２０％よりも多い割合で含有する；
−基本的に、式ＩＡ、式ＩＢ、式Ｖ、式ＩＩｃおよび／または式ＩＩｄで表わされる化合物からなり、また式ＩＶ２５および式ＩＶ３０をさらに含有していてもよい。
【００８２】
本発明による混合物は、特に厚い層厚さを有するＴＮおよびＳＴＮディスプレイで使用した場合、非常に短い総合切換え時間（ｔtot ＝ｔon＋ｔoff ）を有する点で際立っている。短い総合切換え時間は重要な必須要件であり、特にカーソルを問題のない様相で移動させることができるために、ラップトップ用のディスプレイとして使用する場合のＳＴＮディスプレイに対する特に重要な必須要件である。
本発明に従いＳＴＮおよびＴＮセルに使用される液晶混合物は、△ε≧１をもって誘電的に正である。△ε≧３を有する液晶混合物、特に△ε≧５を有する液晶混合物は、特に好ましい。
本発明による液晶混合物は、しきい値電圧Ｖ10/0/20 および回転粘度γ1 にかかわり有用な数値を示す。光路差ｄ・△ｎ値が、予め定められた数値を有する場合、層厚さｄ値は、光学異方性△ｎ値によって決定される。特に、ｄ・△ｎ値が比較的大きい場合、比較的大きい光学異方性値を有する本発明による液晶混合物を使用すると好ましい。これは比較的小さいｄ値を選択することができるからであり、その結果として、より好ましい切換え時間値を得ることができる。
【００８３】
しかしながら、比較的小さい△ｎ値を有する本発明による液晶混合物を含有する本発明による液晶ディスプレイでさえも、有利な切換え時間値を有することを特徴としている。
本発明による液晶混合物はまた、電気光学特性曲線の傾斜にかかわり有利な数値を有することを特徴としており、これにより、特に２０℃の温度において、高時分割比で動作させることができる。さらにまた、本発明による液晶混合物は、高度の安定性を有し、かつ電気抵抗およびしきい値電圧の周波数依存性にかかわり好ましい数値を有する。本発明による液晶ディスプレイは、広い動作温度範囲およびコントラストの良好な角度依存性を有する。
偏光板、電極基板およびそれぞれそこに隣接している各液晶分子の優先配向（ディレクター）が通常、一方の電極から他方の電極までの間で１６０゜〜７２０゜の数値で相互にねじれているように表面処理されている電極からの本発明による液晶表示素子の構造は、このような表示素子に慣用の構造に相当する。
【００８４】
本明細書において、「慣用の構造」の用語は広い意味で使用されており、マトリックス表示素子を包含する誘導型および改変型のＴＮおよびＳＴＮセルの全部を包含し、特にまた追加のマグネットを備えた表示素子を包含する。
２枚の基板の表面チルト角は同一または相違することができる。同一チルト角が好ましい。好ましいＴＮディスプレイでは、基板の表面の分子の長軸と基板表面との間のプレチルト角は、０゜〜７゜、好ましくは０．０１゜〜５゜、特に０．１゜〜２゜である。ＳＴＮディスプレイでは、このプレチルト角は、１゜〜３０゜、好ましくは１゜〜１２゜、特に３゜〜１０゜である。
セル内のＴＮ混合物のツィスト角は、２２．５゜〜１７０゜、好ましくは４５゜〜１３０゜、特に８０゜〜１１５゜である。ディスプレイにおいて、ＳＴＮ混合物の配向膜から配向膜までのツィスト角は、１００゜〜６００゜、好ましくは１７０゜〜３００゜、特に１８０゜〜２７０゜に相当する。
【００８５】
本発明によるネマティック液晶混合物を含有する液晶ディスプレイのしきい値電圧は、好ましくは１．８５Ｖよりも低いか、または１．８５Ｖに等しく、さらに好ましくは１．７０Ｖよりも低いか、または１．７０Ｖに等しく、また最も好ましくは１．６５Ｖよりも低いか、または１．６５Ｖに等しく、特に１．４０Ｖよりも低い。これらの条件は、２４０゜のツィスト角および４゜またはそれ以上のチルト角を有する液晶セルに当てはまる。
これらの条件下に、急峻度（Ｖ90／Ｖ10）は、好ましくは１．０８よりも小さいか、または１．０８に等しく、さらに好ましくは１．０７よりも小さいか、または１．０７に等しく、また最も好ましくは１．０５よりも小さいか、または１．０５に等しい。
【００８６】
本発明に従い使用することができる液晶混合物の製造は、それ自体慣用の方法で行う。一般に、少ない方の量で使用される成分の所望量を主成分を構成する成分中に、有利には高められた温度で溶解させる。別法として、諸成分の有機溶剤、例えばアセトン、クロロホルムまたはメタノール中の溶液を混合し、次いで充分に混合した後、例えば蒸留により溶剤を再除去することもできる。
この誘電体はまた、当業者に公知であって、刊行物に記載されている追加の添加剤をさらに含有することができる。例えば、０〜１５％の多色性染料を添加することができる。
本出願書および下記の例において、液晶化合物の構造はいずれも頭文字で示されており、化学式への変換は以下の表ＡおよびＢに従い行うことができる。基Ｃn Ｈ2n+1および基Ｃm Ｈ2m+1は全部が、それぞれｎ個またはｍ個の炭素原子を有する直鎖状アルキル基である。アルケニル基はトランス配置を有する。表Ｂ中のコードは自明である。表Ａにおいて、基本構造に関する頭文字のみが示されている。それぞれの場合に、この基本構造に関する頭文字の後に、ダッシュにより分離して、置換基Ｒ1 、Ｒ2 、Ｌ1 、Ｌ2 およびＬ3 にかかわるコードが示されている。
【００８７】
【表１】
0004873772.tif 000059
【００８８】
ＴＮおよびＳＴＮディスプレイは好ましくは、表ＡおよびＢからの１種または２種以上の化合物から構成されている液晶混合物を含有する。
表  Ａ：
（Ｌ1 、Ｌ2 、Ｌ3 ；ＨまたはＦ）
【化６４】
0004873772.tif 000060
【００８９】
表  Ｂ：
【化６５】
0004873772.tif 000061
【００９０】
【発明の実施の形態】
下記の例は、本発明を説明しようとするものであって、制限するものではない。下記の略語を使用する：
Ｓ−Ｎ        スメクティック−ネマティック相転移温度、
Ｎ−Ｉ        ネマティック−アイソトロピック相転移温度、
ｃｌｐ．      透明点、
ｖｉｓｃ．    回転粘度（ｍ・Ｐａ＊ｓ）、
△ｎ          光学異方性（５８９ｎｍ、２０℃）
ｔon          スイッチ  オンから最高コントラストの９０％が達成されるまでの時間、
ｔoff         スイッチ  オフから最高コントラストの１０％が達成されるまでの時間、
Ｖ90／Ｖ10    急峻度、
【００９１】
ＶOP          動作電圧
【数１】
0004873772.tif 000062
本明細書全体にわたり、温度は全部が℃で示されている。パーセンテージは重量によるパーセントである。切換え時間および粘度の数値は、別段の記載がないかぎり、２０℃における数値である。別段の記載がないかぎり、切換え時間はスィッチ−オン時間とスィッチ−オフ時間との平均値ｔave である。
別段の記載がないかぎり、ディスプレイは、時分割駆動で動作する（時分割比１：６、バイアス  １：５）。
【００９２】
例１
下記成分からなるＳＴＮ混合物：
【表２】
0004873772.tif 000063
【００９３】
例２
下記成分からなるＳＴＮ混合物：
【表３】
0004873772.tif 000064
【００９４】
例３
下記成分からなるＳＴＮ混合物：
【表４】
0004873772.tif 000065
【００９５】
例４
下記成分からなるＳＴＮ混合物：
【表５】
0004873772.tif 000066
【００９６】
例５
下記成分からなるＳＴＮ混合物：
【表６】
0004873772.tif 000067
【００９７】
例６
下記成分からなるＳＴＮ混合物：
【表７】
0004873772.tif 000068
【００９８】
例７
下記成分からなるＳＴＮ混合物：
【表８】
0004873772.tif 000069
【００９９】
例８
下記成分からなるＳＴＮ混合物：
【表９】
0004873772.tif 000070
【０１００】
例９
下記成分からなるＳＴＮ混合物：
【表１０】
0004873772.tif 000071
【０１０１】
例１０
下記成分からなるＳＴＮ混合物：
【表１１】
0004873772.tif 000072
【０１０２】
例１１
下記成分からなるＳＴＮ混合物：
【表１２】
0004873772.tif 000073
【０１０３】
例１２
下記成分からなるＳＴＮ混合物：
【表１３】
0004873772.tif 000074